(57)【要約】  機能性フィルム層よりも下層側のレーザ発色層への印刷品質を向上できる情報記録媒体、情報記録媒体の印刷方法を提供する。カード１は、基材１１と、基材１１よりも上層側Ｚ２に積層され、レーザ照射により発色するレーザ発色層１２と、レーザ発色層１２よりも上層側Ｚ２に積層され、透光性を有する透明層１３と、透明層１３よりも上層側Ｚ２に積層され、透光性を有するリップマンホログラム層１４と、リップマンホログラム層１４よりも上層側Ｚ２に積層され、透光性を有する透明層１５と、を備える。
2012050223.tif 000002
【特許請求の範囲】
【請求項１】
基材と、
前記基材よりも上層側に積層され、レーザ照射により発色するレーザ発色層と、
前記レーザ発色層よりも上層側に積層され、透光性を有する下側透明層と、
前記下側透明層よりも上層側に積層され、透光性を有する機能性フィルム層と、
前記機能性フィルム層よりも上層側に積層され、透光性を有する上側透明層と、
を備える情報記録媒体。
【請求項２】
請求項１に記載の情報記録媒体において、
前記下側透明層は、前記レーザ発色層へのレーザ照射の発熱性に対する耐熱性を備えること、
を特徴とする情報記録媒体。
【請求項３】
請求項１又は請求項２に記載の情報記録媒体において、
前記機能性フィルム層は、ホログラム層又はマイクロタガントフィルム層であること、
を特徴とする情報記録媒体。
【請求項４】
請求項１から請求項３までのいずれか１項に記載の情報記録媒体において、
前記機能性フィルム層は、この情報記録媒体の表面の法線方向から見たときに、この情報記録媒体よりも小さいこと、
を特徴とする情報記録媒体。
【請求項５】
請求項１から請求項４までのいずれか１項に記載の情報記録媒体において、
前記機能性フィルム層は、前記上側透明層側及び前記下側透明層側のうち少なくとも一方の面に、ヒートシール層を備えること、
を特徴とする情報記録媒体。
【請求項６】
請求項１から請求項５までのいずれか１項に記載の情報記録媒体において、
前記機能性フィルム層は、この情報記録媒体の表面の法線方向から見たときに、前記レーザ発色層のうち前記レーザ照射により発色した領域に重なる領域を有すること、
を特徴とする情報記録媒体。
【請求項７】
請求項１から請求項５までのいずれか１項に記載の情報記録媒体において、
前記機能性フィルム層は、この情報記録媒体の表面の法線方向から見たときに、前記レーザ発色層のうち前記レーザ照射により発色した領域の外周よりも内側に形成されていること、
を特徴とする情報記録媒体。
【請求項８】
請求項１から請求項７までのいずれか１項に記載の情報記録媒体において、
前記レーザ発色層は、透光性を有すること、
を特徴とする情報記録媒体。
【請求項９】
請求項１から請求項８までのいずれか１項に記載の情報記録媒体の印刷方法において、
前記情報記録媒体の表面側からレーザ光を照射して、前記レーザ光を、前記上側透明層、前記機能性フィルム層及び前記下側透明層を通過させて、前記レーザ発色層を発色させること、
を特徴とする情報記録媒体の印刷方法。
【発明の詳細な説明】
【技術分野】
【０００１】
本発明は、機能性フィルム層を備える情報記録媒体、情報記録媒体の印刷方法に関するものである。
【背景技術】
【０００２】
従来、ホログラム層よりも下層側に赤外線吸収層を設けて、レーザ光をホログラム層を透過させて赤外線吸収層に照射して、赤外線吸収層を変色させて情報を記録する情報記録体があった（例えば特許文献１）。
しかし、従来の情報記録体は、赤外線吸収層にレーザ照射することにより、その発熱により、ホログラム層が損傷してしまう場合があった。このため、レーザ光の強さが低く制限されてしまい、印刷品質に限界があった。
【先行技術文献】
【特許文献】
【０００３】
【特許文献１】特開２００２−３２７２４号公報
【発明の概要】
【発明が解決しようとする課題】
【０００４】
本発明の課題は、機能性フィルム層よりも下層側のレーザ発色層への印刷品質を従来よりも向上できる情報記録媒体、情報記録媒体の印刷方法を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。【０００６】
・第１の発明は、基材（１１）と、前記基材よりも上層側に積層され、レーザ照射により発色するレーザ発色層（１２）と、前記レーザ発色層よりも上層側に積層され、透光性を有する下層側透層（１３）と、前記下層側透明層よりも上層側に積層され、透光性を有する機能性フィルム層（１４）と、前記機能性フィルム層よりも上層側に積層され、透光性を有する上側透明層（１５）と、を備える情報記録媒体である。
第２の発明は、第１の発明の情報記録媒体において、前記下側透明層（１３）は、前記レーザ発色層（１２）へのレーザ照射の発熱性に対する耐熱性を備えること、を特徴とする情報記録媒体である。
第３の発明は、第１又は第２の発明の情報記録媒体において、前記機能性フィルム層（１４）は、ホログラム層又はマイクロタガントフィルム層であること、を特徴とする情報記録媒体である。
第４の発明は、第１から第３までのいずれかの発明の情報記録媒体において、前記機能性フィルム層（１４）は、この情報記録媒体（１）の表面（１ａ）の法線方向から見たときに、この情報記録媒体よりも小さいこと、を特徴とする情報記録媒体である。
第５の発明は、第１から第４までのいずれかの発明の情報記録媒体において、前記機能性フィルム層（１４，２１４）は、この情報記録媒体（１，２０１）の表面（１ａ）の法線方向から見たときに、前記レーザ発色層（１２）のうち前記レーザ照射により発色した領域（１ｂ，２０１ｂ）に重なる領域を有すること、を特徴とする情報記録媒体である。
第６の発明は、第１から第５までのいずれかの発明の情報記録媒体において、前記機能性フィルム層（１４）は、前記上側透明層側及び前記下側透明層側のうち少なくとも一方の面に、ヒートシール層（１４ａ）を備えること、を特徴とする情報記録媒体である。
第７の発明は、第１から第５までのいずれかの発明の情報記録媒体において、前記機能性フィルム層（２１４）は、この情報記録媒体（２０１）の表面の法線方向から見たときに、前記レーザ発色層（１２）のうち前記レーザ照射により発色した領域（２０１ｂ）の外周よりも内側に形成されていること、を特徴とする情報記録媒体である。
第８の発明は、第１から第７までのいずれかの発明の情報記録媒体において、前記レーザ発色層（１２）は、透光性を有すること、を特徴とする情報記録媒体である。【０００７】
第９の発明は、第１から第８までのいずれかの発明の情報記録媒体の印刷方法において、前記情報記録媒体（１）の表面（１ａ）側からレーザ光（Ｌ）を照射して、前記レーザ光を、前記上側透明層（１５）、前記機能性フィルム層（１４）及び前記下側層側透明層（１３）を通過させて、前記レーザ発色層（１２）を発色させること、を特徴とする情報記録媒体の印刷方法である。
【発明の効果】
【０００８】
本発明によれば、以下の効果を奏することができる。
・第１の発明は、下層側透明層がレーザ発色層よりも上層側に積層され、機能性フィルム層が下層側透明層よりも上層側に積層されるので、レーザ発色層及び機能性フィルム層の間に、下側透明層を設けることができる。このため、レーザ照射によりレーザ発色層に発生する熱が機能性フィルム層に伝わることを、下層側透明層が抑制できるので、機能性フィルム層の損傷を抑制できる。これにより、レーザ発色層により強いレーザ光を照射でき、発色効果を向上できるので、印刷品質を向上できる。
・第２の発明は、下側透明層が、レーザ発色層へのレーザ照射の発熱性に対する耐熱性を備えるので、レーザ照射にともなう下側透明層の損傷（発泡等）を抑制でき、一層強いレーザ光を照射できるため、印刷品質を向上できる。
・第３の発明は、機能性フィルム層が、ホログラム層又はマイクロタガントフィルム層であるので、ホログラムや微細な印刷によって、偽造防止効果を得るこができる。
・第４の発明は、機能性フィルム層が情報記録媒体よりも小さいので、機能性フィルム層を一部の領域に配置でき、コストを低減できる。
さらに、機能性フィルム層とレーザ印字領域が重なることによって機能性フィルム層の下にあるレーザ印字情報を改ざんしようとすると、機能性フィルム層を破壊しなければならず、高い偽造・改ざん防止効果を得ることができる。
・第５の発明は、機能性フィルム層が上側透明層側及び下側透明層側のうち少なくとも一方の面に、ヒートシール層を備えるので、機能性フィルム層と、上側透明層側及び下側透明層側のうち少なくとも一方との間の熱圧着の効果を向上でき、剥離を抑制できる。
・第６の発明は、機能性フィルム層がレーザ照射により発色した領域に重なる領域を有するので、例えば、写真等の画像をレーザ照射により発色させて印刷する場合に、その画像の一部に機能性フィルム層の効果を発現させることができる。
・第７の発明は、機能性フィルム層がレーザ照射により発色した領域の外周よりも内側に形成されているので、機能性フィルム層の全てを、発色した領域の内側に納めることができるため、偽装判別をより一層容易にすることができる。
・第８の発明は、レーザ発色層が透光性を有するので、レーザ発色層よりも下側の層に印刷層設け、この印刷内容を視認できる。
・第９の発明は、レーザ光を、上側透明層、機能性フィルム層及び下側透明層を通過させて、レーザ発色層を発色させるので、第１から第８の発明と同様な効果を奏することができる。
【図面の簡単な説明】
【０００９】
【図１】第１実施形態のカード１の平面図、断面図、積層構成を説明する斜視図である。
【図２】比較実験に使用した第１実施形態のカード１の層構成と、比較例のカード１０１の層構成を説明する断面図である。
【図３】第２実施形態のカード２０１の平面図である。
【図４】第３実施形態のカード３０１の断面図（図２（ａ）に相当する図）である。
【図５】第３実施形態及び比較例のレーザ照射による発泡確認試験の結果を示す表である。
【図６】第３実施形態のカード３０１に対して、レーザ照射条件を変更した場合の各発色濃度を確認した結果を示す表である。
【図７】第４実施形態のカード４０１の平面図（図１（ａ）に相当する図）、断面図（図１（ｂ）に相当する図）である。
【発明を実施するための形態】
【００１０】
（第１実施形態）
以下、図面等を参照して、本発明の実施形態について説明する。
図１は、第１実施形態のカード１の平面図、断面図、積層構成を説明する斜視図である。
図１（ａ）は、カード１の平面図（カード１の表面１ａの法線方向から見た図）である。
図１（ｂ）は、カード１の断面図（図１のＢ−Ｂ部矢視断面図）である。
図１（ｃ）は、カード１の積層構成を説明する斜視図である。
【００１１】
カード１（情報記録媒体）は、基材１１上に下層側Ｚ１から、レーザ発色層１２、透明層１３（下側透明層）、リップマンホログラム層１４（機能性フィルム層）、透明層１５（上側透明層）が積層されている。これらの各層は、ＰＥＴ、ＰＥＴ−Ｇ、ＰＶＣ等の樹脂シート材により形成される。各層間は、接着層、粘着層によって接合したり、熱圧着によって接合できる。
【００１２】
基材１１は、カード１のベースとなる部材である。なお、第１実施形態では、基材１１の上層側Ｚ２に層構成を設けた例を説明するが、必要に応じて、基材１１の下層側Ｚ１にも層構成を設けてもよい。
レーザ発色層１２は、通常レーザ照射により発色効果を高める発色剤を含有しており、レーザ照射によって印刷可能な層である。レーザ発色層１２は、透光性を有している。このため、仮に、レーザ発色層１２よりも下層側Ｚ１に、レーザ発色層１２とは異なる印刷層を設け、この印刷層に地紋等の印刷をした場合には、この印刷内容を視認できるようになっている。レーザ発色層１２は、外部からの熱や光等のエネルギーにより発色又は変色する材料であれば、発色材の有無に関わらず、例えば、ポリカーボネイト単体や塩化ビニル系の材料を使用してもよい。
透明層１３は、透光性を有した層である。
【００１３】
リップマンホログラム層１４は、透光性を有するタイプのホログラムである。リップマンホログラム層１４は、リップマン型のホログラムを有する層である。
リップマンホログラム層１４は、フィルム上に特殊なポリマー層を塗布し、そのポリマー層内に屈折率の変化による干渉縞を形成するものである。リップマンホログラム層１４は、この干渉縞に光を入射されると、回折現象によってホログラム像を再生する。リップマンホログラム層１４は、上下左右の立体感や奥行き感の表現に優れ、より本物の物体に近い立体感が得られる。リップマンホログラム層１４は、使用する材料や製造プロセスが特殊なことから、偽造することが極めて困難であり、例えばエンボス型のホログラムよりも、改ざん防止性を向上できる。
【００１４】
図１（ａ）に示すように、リップマンホログラム層１４の外形は、カード１の外形よりも小さい。すなわち、基材１１、レーザ発色層１２、透明層１３、透明層１５は、カード外形と同様な大きさであり、リップマンホログラム層１４は、透明層１３上の一部の領域のみに配置されている。これは、高価なリップマンホログラム層１４を小さくすることにより、コストを低減するためである。
透明層１５は、透光性を有する層である。
【００１５】
次に、カード１の製造方法について説明する。
カード１の製造は、以下の工程に従う。
（積層工程）
基材１１上に下層側Ｚ１から、印刷前の状態のレーザ発色層１２、透明層１３、既にホログラムが形成されたリップマンホログラム層１４、透明層１５を積層して、各層間を、接着層、粘着層、熱圧着等によって接合する。
なお、カード１を多面取りにする場合には、この積層工程の後に抜き加工を設けて、カード１単体に加工する。
【００１６】
（印刷工程）
レーザ光Ｌを、カード表面１ａ、つまり透明層１５の表面から照射して、印刷画像１ｂ、１ｃを印刷した。
印刷画像１ｂは、平面図（図１（ａ））において、一部がリップマンホログラム層１４に重なるように配置される。印刷画像１ｂのように、リップマンホログラム層１４が存在する領域では、レーザ光Ｌは、透明層１５を通過し、このリップマンホログラム層１４を通過する。レーザ光Ｌは、さらに、透明層１３を通過して、レーザ発色層１２に到達して、レーザ発色層１２を発色させる。
一方、印刷画像１ｃのように、リップマンホログラム層１４が存在しない領域では、レーザ光Ｌは、透明層１５を通過し、続いて透明層１３を通過して、レーザ発色層１２に到達して、レーザ発色層１２を発色させる。
上記工程を経て、カード１を製造できる。
【００１７】
上記印刷工程において、レーザ発色層１２は、レーザ照射により発熱する。リップマンホログラム層１４が存在する領域では、レーザ発色層１２の熱がリップマンホログラム層１４に伝わる場合、まず透明層１３に伝わり、そして、透明層１３に伝わった熱がリップマンホログラム層１４に伝わる。このため、透明層１３が断熱材のように機能して、レーザ発色層１２の熱は、リップマンホログラム層１４に直接伝わることが抑制される。そのため、透明層１３が存在する場合には、透明層１３が存在しない場合よりも、レーザ光Ｌの強度を強くしても、リップマンホログラム層１４の損傷が抑制される。これにより、レーザ発色層１２により強いレーザ光Ｌを照射でき、レーザ発色層１２の発色効果を向上できるので、印刷品質を向上できる。
【００１８】
（比較実験）
図２は、比較実験に使用した第１実施形態のカード１の層構成と、比較例のカード１０１の層構成を説明する断面図である。
比較例のカード１０１は、従来の積層構成であり、透明層１３を備えていない所が、第１実施形態のカード１とは異なる。
各層の材料は、以下の通りである。
・基材１１：ＰＥＴ−Ｇ／ポリカーボネイトアロイ樹脂：住友ベークライト株式会社製Ｇ７２６０  厚さ６１０μｍ
・透明層１３、透明層１５：耐熱ＰＥＴ−Ｇ：三菱樹脂株式会社製ＰＡ−Ｃ  厚さ５０μｍ
・レーザ発色層１２：ＰＥＴ−Ｇ／ポリカーボネイトアロイ樹脂：三菱樹脂社製ＰＧ−ＣＬＥ−ＨＬ  厚さ５０μｍ
【００１９】
（実験方法）
（１）Ｍｕｈｌｂａｕｅｒ社製発行機「ＳＣＯＰＥ５４００」のレーザユニット「Ｒｏｆｉｎ社製レーザユニット」を用いて、第１実施形態のカード１のレーザ発色層１２のうち、リップマンホログラム層１４が存在する領域に対して、以下の条件に印刷を行った。なお、印刷画像１ｂは、図１（ａ）に示すような、人物の写真画像とした。
レーザ波長：１０６４ｎｍ
電流値：３７．０Ａ
描画速度：８００ｍ／ｓ
周波数：４５ＫＨｚ
画素数：４００ｄｐｉ
（２）上記条件の印刷を行い、印刷品質（発色濃度、コントラスト等）、第１実施形態のカード１のリップマンホログラム層１４の損傷がないことを肉眼で確認した。
【００２０】
（３）上記条件と同じ条件にて、比較例のカード１０１に対して、印刷を行った。比較例のカード１０１には、リップマンホログラム層１４の発泡（変色はなし）が肉眼で確認できた。つまりリップマンホログラム層１４が損傷した。
【００２１】
以上の実験から、第１実施形態のカード１は、比較例のカード１０１よりも、レーザ光Ｌの強度を強くしても、リップマンホログラム層１４が損傷せず、印刷品質を向上できることが確認できた。
【００２２】
以上説明したように、第１実施形態のカード１は、レーザ発色層１２及びリップマンホログラム層１４の間に、下側透明層を設けることにより、印刷時におけるリップマンホログラム層１４の損傷を抑制でき、印刷品質を向上できる。
【００２３】
（第２実施形態）
次に、本発明の第２実施形態について説明する。
なお、以下の説明及び図面において、前述した第１実施形態と同様の機能を果たす部分には、同一の符号又は末尾に同一の符号を付して、重複する説明を適宜省略する。
図３は、第２実施形態のカード２０１の平面図（図１（ａ）に相当する図）である。
カード２０１の層構成は、第１実施形態のカード１と同様であるが（図１（ｂ）、図１（ｃ）参照）、平面図において、リップマンホログラム層２１４が、印刷画像２０１ｂの内側に配置されている。つまり、レーザ照射によりレーザ発色層１２（図１参照）を発色させて印刷画像２０１ｂを形成する場合に、レーザ照射により発色する印刷画像２０１ｂの外周よりも内側に形成されている。このため、リップマンホログラム層２１４の全てを、印刷画像２０１ｂの内側に納めることができ、印刷画像２０１ｂとリップマンホログラム層２１４とが重なる領域を多くすることができる。
これにより、カード２０１は、リップマンホログラム層２１４のホログラムの効果を最大限に利用でき、リップマンホログラム層２１４の改造等による偽装判別をより一層容易に行うことができる。
【００２４】
（第３実施形態）
次に、本発明の第３実施形態について説明する。
図４は、第３実施形態のカード３０１の断面図（図２（ａ）に相当する図）である。
第３実施形態のリップマンホログラム層１４は、下層側Ｚ１からヒートシール層１４ａ、ホログラム形成層１４ｂ、ＰＥＴ層１４ｃが積層されている。
ヒートシール層１４ａは、熱圧着により、リップマンホログラム層１４を透明層１３に接合するためのシートである。ヒートシール層１４ａの厚さは、４μｍである。
ホログラム形成層１４ｂは、ホログラム画像が実際に形成されている層である。ホログラム形成層１４ｂの厚さは、１０μｍである。
ＰＥＴ層１４ｃは、ホログラム形成層１４ｂを保護するための層である。ＰＥＴ層１４ｃの厚さは、１６μｍである。
【００２５】
以上の構成により、カード３０１は、透明層１３からのリップマンホログラム層１４の剥離を抑制できる。
また、リップマンホログラム層１４の総厚みは、３０μｍ（＝４μｍ＋１０μｍ＋１６μｍ）である。このため、リップマンホログラム層１４は、他の層に比べると薄い。これは、リップマンホログラム層１４の厚みを薄くすることにより、カード表面の凹凸を減らして、外観の品位を向上するためである。
【００２６】
なお、カード３０１は、図４とは反対に、ヒートシール層１４ａをホログラム形成層１４ｂの上層側Ｚ２に形成し、ＰＥＴ層１４ｃをホログラム形成層１４ｂの下層側Ｚ１に形成してもよい。この場合には、透明層１５からのリップマンホログラム層１４の剥離を抑制できる。
又は、カード３０１は、ヒートシール層１４ａをホログラム形成層１４ｂの上下の両方に設けてもよい。この場合には、透明層１３，１５からのリップマンホログラム層１４の剥離を抑制できる。
【００２７】
（発泡確認試験）
レーザ照射時における、第３実施形態のカード３０１と、他の比較例のカード３０１−１，３０１−２との発泡（損傷）状態を確認するための確認試験を行った。
図５は、第３実施形態及び比較例のレーザ照射による発泡確認試験の結果を示す表である。
第３実施形態のカード３０１の各層の材料は、以下の通りである。
・基材１１：ＰＥＴ−Ｇ／ポリカーボネイトアロイ樹脂：三菱樹脂社製  ＰＧ−ＷＥＴ−ＨＣ  厚さ１００μｍ
・レーザ発色層１２：ＰＥＴ−Ｇ／ポリカーボネイトアロイ樹脂  三菱樹脂社製ＰＧ−ＣＬＥ  厚さ５０μｍ
・透明層１３、透明層１５：耐熱ＰＥＴ−Ｇ  三菱樹脂株式会社製ＰＡ−Ｃ  厚さ５０μｍ
【００２８】
比較例のカード３０１−２，３０１−３は、下層側Ｚ１の透明層１３の材料を、以下の通り耐熱性ではないものに変更した。
比較例のカード３０１−２
・透明層１３：低温ＰＥＴ−Ｇ  三菱樹脂社製  ＰＧ−ＣＨＩ  厚さ５０μｍ
比較例のカード３０１−３
・透明層１３：ＰＥＴ−Ｇの３層共押し出し構成（低温／耐熱／低温）  三菱樹脂社製ＰＧ−ＭＣＴ  厚さ５０μｍ
【００２９】
（実験方法、実験結果）
第３実施形態のカード３０１に、レーザ照射（レーザ印刷）後にレーザ発色層１２及び透明層１３に、目視による確認において、発泡が「無し」となる同じ条件で、比較例のカード３０１−２，３０１−３に対してレーザ照射を行った。
結果は、比較例のカード３０１−２，３０１−３の両方で、透明層１３に発泡が確認された。また、発泡に起因して、カード表面に凹凸が発生した。低温ＰＥＴ−Ｇを用いたカード３０１−２の状態は、著しく悪かった。
【００３０】
以上により、第３実施形態のカード３０１は、透明層１３に耐熱ＰＥＴ−Ｇを配置することにより、レーザ照射時の発泡の発生を抑制できることを確認できた。
【００３１】
（レーザ印字テスト）
レーザ照射時の発泡を抑えながら、印字画像の濃度をより濃く印字するための印字条件を見つけるために、以下のように、レーザ印字テストを行った。
図６は、第３実施形態のカード３０１に対して、レーザ照射条件を変更した場合の各発色濃度を確認した結果を示す表である。
Ｍｕｈｌｂａｕｅｒ社製発行機「ＳＣＯＰＥ５４００」のレーザユニット「Ｒｏｆｉｎ社製レーザユニット」を用いて、カード３０１のレーザ発色層１２のうち、リップマンホログラム層１４が存在する領域に対して印字を行った。
印字条件は、以下の条件を適宜組み合わせた。
レーザ光（ｍＡ）：３１、３４、３７
印字速度（ｍ／ｓ）：８００（共通）
レーザ光周波数（ｋＨｚ）：４０、４５、５０、５５
ドット密度（ｄｐｉ）：３００、３５０、４００、４５０、５００
カード３０１の層構成は、上記発泡確認試験と同様とした。
印字結果の発色濃度は、目視により確認した。
【００３２】
（レーザ印字確認結果）
図６の表中の発色濃度は、以下の内容を示す。
××：濃淡が著しく低い
×：濃淡が低い
△：濃淡がやや低い
○：濃淡が良好
○○：濃淡が特に良好
図６に示すように、以下の条件の印字結果が良好、又は特に良好であることが確認できた。
・６−１：３１ｍＡ、８００ｍＡ、４５ｋＨｚ、５００ｄｐｉ
・６−２：３７ｍＡ、８００ｍＡ、４０ｋＨｚ、４００ｄｐｉ
・６−３：３７ｍＡ、８００ｍＡ、４５ｋＨｚ、４００ｄｐｉ
【００３３】
以上説明したように、本実施形態のカード３０１は、リップマンホログラム層１４がヒートシール層１４ａを備えるので、熱圧着の効果を向上でき、透明層１３等からの剥離を抑制できる。
また、カード３０１は、下層側Ｚ１の透明層１３が耐熱性を備えるので、強いレーザ光を照射できるため、印刷品質を向上できる。
【００３４】
（第４実施形態）
次に、本発明の第４実施形態について説明する。
図７は、第４実施形態のカード４０１の平面図（図１（ａ）に相当する図）、断面図（図１（ｂ）に相当する図）である。
図７（ａ）に示すように、本実施形態のリップマンホログラム層１４の外形は、カード４０１の外形よりも、一回り小さい程度である。
本実施形態では、リップマンホログラム層１４は、ヒートシール層が設けられていない。このため、リップマンホログラム層１４と、透明層１３及び透明層１５とは、直接接着されてはいない。透明層１３及び透明層１５が、外縁部Ａ４０１が接着されることにより、リップマンホログラム層１４は、カード内部に保持されるようになっている。
これにより、カード４０１は、層構成を簡単にすることができる。
【００３５】
また、図７（ａ）に示すように、印刷画像１ｂは、リップマンホログラム層１４よりも内側に配置されている。これにより、カード４０１は、印刷画像１ｂをリップマンホログラム層１４の輪郭が横切ることがないので、印刷画像１ｂの見栄えを向上できる。
【００３６】
なお、本実施形態も、第３実施形態と同様に、リップマンホログラム層１４の剥離抑制のために、ヒートシール層を設けてもよい。
【００３７】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３８】
（変形形態）
（１）実施形態において、平面図において、リップマンホログラム層１４は、カード１の一部の領域に設けられている例を示したが、これに限定されない。例えば、リップマンホログラム層１４は、他の層と同様に、カード１の外形と同様な大きさにして、カード全面に設けてもよい。
【００３９】
（２）実施形態において、透明層１５は、印刷層ではない例を示したが、これに限定されない。例えば、透明層１５は、レーザ発色層１２と同様に、レーザ照射によって印刷可能な印刷層にしてもよい。これにより、印刷層が、合計２層になり、意匠性、セキュリティ性を向上できる。
また、透明層１５及びレーザ発色層１２に一体的な形状の図形等を印刷することにより、偽造防止の効果を向上でき、セキュリティ性を一層向上できる。
【００４０】
（３）実施形態において、機能性フィルム層は、リップマンホログラム層１４である例を示したが、これに限定されない。機能性フィルム層は、レーザ光を透過するものであればよく、例えば、エンボスホログラム層、マイクロタガントフィルム層（外形１００〜２００μｍ×１００〜２００μｍ程度の図形、文字等の印刷が施され、ルーペ等を用いることにより、印刷内容を確認するフィルム層）、無色蛍光フィルム等でもよい。
【００４１】
（４）実施形態において、基材１１、レーザ発色層１２、透明層１３の層間は、接着層、粘着層、熱圧着等によって接合する例を示したが、これに限定されない。例えば、基材１１、レーザ発色層１２を共押出しにより、一体的に成形したものを利用してもよい。同様に、基材１１、レーザ発色層１２、透明層１３を共押出しにより、一体的に成形したものを利用してもよい。
【００４２】
（５）実施形態において、レーザ発色層１２に印刷される画像は、写真画像である例を示したが、これに限定されない。例えば、レーザ発色層１２に印刷される画像は、リップマンホログラム層１４のホログラム画像と補色関係にある色彩を、下地として印刷してもよい（例えば、ホログラムが緑色の場合に、レーザ発色層１２の色彩が黒色）。これにより、ホログラム画像の外観（質感）を向上できる。なお、下地印刷は、基材１１に施してもよい。
【００４３】
（６）実施形態において、印刷は、レーザ発色層１２に行われる例を示したが、これに限定されない。印刷は、いずれの層に行ってもよい。例えば、最表層である透明層１５と、基材１１とに、一体的な形状の図形等を印刷することにより、偽造防止の効果を向上でき、セキュリティ性を向上できる。
【符号の説明】
【００４４】
１，２０１，３０１，４０１…カード
１１…基材
１２…レーザ発色層
１３…透明層
１４…リップマンホログラム層
１４ａ…ヒートシール層
１５…透明層
【図１】
2012050223.tif 000003
【図２】
2012050223.tif 000004
【図３】
2012050223.tif 000005
【図４】
2012050223.tif 000006
【図５】
2012050223.tif 000007
【図６】
2012050223.tif 000008
【図７】
2012050223.tif 000009
【国際調査報告】
2012050223.tif 000010
2012050223.tif 000011
2012050223.tif 000012
2012050223.tif 000013